(57)【要約】【課題】耐久性を有する放射線画像撮影用パネル及び放射線画像撮影用カセッテをより安価に製造すること。【解決手段】支持板３１の放射線照射側に、気相成長法によりハロゲン化アルカリを母体とする輝尽性蛍光体からなる輝尽性蛍光体層３２を形成し、支持板３１の放射線照射側と反対側には重金属シート３３を配置する構成の放射線画像撮影用パネル３０とした。また、放射線画像撮影用パネル３０の輝尽性蛍光体層側の反対側をバック板２０が保持するとともに、放射線画像撮影用パネル３０の輝尽性蛍光体層側に配置されるフロント板１０が、バック板２０に着脱自在に備えられる構成の放射線画像撮影用カセッテ１によって、放射線画像撮影用パネル３０を収容することとした。【選択図】      図２
2004212090.tif 000002
【特許請求の範囲】
【請求項１】
支持板と、
前記支持板の放射線照射側に形成される輝尽性蛍光体層と、
前記支持板の放射線照射側と反対側に配置される重金属シートと、
を備えることを特徴とする放射線画像撮影用パネル。
【請求項２】
前記輝尽性蛍光体層は、下記一般式（１）で表されるハロゲン化アルカリを母体とする輝尽性蛍光体からなることを特徴とする請求項１に記載の放射線画像撮影用パネル。
一般式  ；  Ｍ1Ｘ・ａＭ2Ｘ’2・ｂＭ3Ｘ’’3：ｅＡ    ・・・（１）
〔式中、Ｍ1はＮａ、Ｋ、Ｒｂ及びＣｓの各原子から選ばれる少なくとも１種のアルカリ金属原子であり、Ｍ2はＢｅ、Ｍｇ、Ｃａ、Ｓｒ、Ｂａ、Ｚｎ、Ｃｄ、Ｃｕ及びＮｉの各原子から選ばれる少なくとも１種の二価金属原子であり、Ｍ3はＳｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、Ａｌ、Ｇａ及びＩｎの各原子から選ばれる少なくとも１種の三価金属原子であり、Ｘ、Ｘ’、Ｘ’’はＦ、Ｃｌ、Ｂｒ及びＩの各原子から選ばれる少なくとも１種のハロゲン原子であり、ＡはＥｕ、Ｔｂ、Ｉｎ、Ｃｓ、Ｃｅ、Ｔｍ、Ｄｙ、Ｐｒ、Ｈｏ、Ｎｄ、Ｙｂ、Ｅｒ、Ｇｄ、Ｌｕ、Ｓｍ、Ｙ、Ｔｌ、Ｎａ、Ａｇ、Ｃｕ及びＭｇの各原子から選ばれる少なくとも１種の金属原子であり、また、ａ、ｂ、ｅはそれぞれ０≦ａ＜０．５、０≦ｂ＜０．５、０＜ｅ≦０．２の範囲の数値を表す。〕
【請求項３】
前記輝尽性蛍光体層は、ＣｓＢｒを母体とする輝尽性蛍光体からなることを特徴とする請求項１又は２に記載の放射線画像撮影用パネル。
【請求項４】
前記輝尽性蛍光体層は、前記支持板に気相成長法によって形成される輝尽性蛍光体からなることを特徴とする請求項１〜３の何れか一項に記載の放射線画像撮影用パネル。
【請求項５】
前記支持板は、炭素繊維強化プラスチックからなることを特徴とする請求項１〜４の何れか一項に記載の放射線画像撮影用パネル。
【請求項６】
請求項１〜５の何れか一項に記載の放射線画像撮影用パネルを備える放射線画像撮影用カセッテであって、
前記放射線画像撮影用パネルの前記輝尽性蛍光体層側の反対側に配置され、当該放射線画像撮影用パネルを保持するバック板と、
前記放射線画像撮影用パネルの前記輝尽性蛍光体層側に配置され、前記バック板に着脱自在に備えられるフロント板と、を有することを特徴とする放射線画像撮影用カセッテ。
【発明の詳細な説明】
【０００１】
【発明の属する技術分野】
本発明は、放射線画像撮影技術に関し、特に、放射線画像撮影用パネル及び放射線画像撮影用カセッテに関する。
【０００２】
【従来の技術】
従来より、病気診断等を目的として、Ｘ線画像に代表される放射線画像が用いられている。このような放射線画像を得るための方式として、近年においては、輝尽性蛍光体を採用した放射線画像読取方式が提案され、実用化されている。この方式においては、被写体を透過させた放射線を輝尽性蛍光体に照射して、被写体各部の放射線透過度に対応する放射線エネルギーを蓄積させる。そして、この輝尽性蛍光体を輝尽励起光で走査することによって蓄積させた放射線エネルギーを輝尽発光光として放出させ、光電変換手段を用いてこの輝尽発光光を画像信号に変換して、デジタル画像データとして放射線画像を得ている。
【０００３】
このような放射線画像読取方式で用いられる輝尽性蛍光体は、図３に示されるように、塗布などによってプラスチックフィルム２の表面に輝尽性蛍光体層３として設けられ、さらに、２枚の封止フィルム４、４により封止されて輝尽性蛍光体プレート５に形成されるものが知られている。このように、輝尽性蛍光体を封止フィルム４などにより封止し、輝尽性蛍光体プレート５に形成することで、輝尽性蛍光体自体の取り扱いは容易となり、所望する任意の位置に輝尽性蛍光体プレート５を貼付することで所望する位置に輝尽性蛍光体を設けることができる。そして、その輝尽性蛍光体プレート５を、剛性の高い支持体トレー６に設けられた重金属のシート７上に接着剤などで接着することにより、放射線画像撮影に用いる輝尽性蛍光体パネル５０を構成するものが知られている（例えば、特許文献１参照。）。
このような輝尽性蛍光体パネル５０は、例えば、カセッテと呼ばれる持ち運び可能な平たい筐体に収納された状態で、放射線画像撮影装置において所定の放射線画像撮影が行われ、輝尽性蛍光体パネル５０の輝尽性蛍光体層３に被写体を透過した放射線の放射線エネルギーを放射線画像として記録する。
【０００４】
【特許文献１】
特開平１１−２４９２４３号公報
【０００５】
【発明が解決しようとする課題】
しかしながら、上記特許文献１の場合、輝尽性蛍光体プレート５とした輝尽性蛍光体自体の取り扱いは容易であるが、複数のフィルムにより輝尽性蛍光体を封止して輝尽性蛍光体プレート５を形成するには、煩雑な製造工程を必要とするためにコストがかかるという問題があった。
また、上記構成の輝尽性蛍光体パネル５０において、封止フィルム４やプラスチックフィルム２などを用いないこととすると、直接支持体トレー６の重金属のシート７上に輝尽性蛍光体を設けることとなる。しかし、輝尽性蛍光体と重金属のシート７とは、熱膨張係数が大きく異なるため、その輝尽性蛍光体パネルの使用環境の温度変化により、輝尽性蛍光体が重金属のシート７から剥離しやすいので、そのような輝尽性蛍光体パネルでは耐久性が劣るという問題があった。
【０００６】
本発明の課題は、より安価に製造でき、耐久性を有する放射線画像撮影用パネル及び放射線画像撮影用カセッテを提供することである。
【０００７】
【課題を解決するための手段】
以上の課題を解決するため、請求項１記載の発明は、
支持板と、
前記支持板の放射線照射側に形成される輝尽性蛍光体層と、
前記支持板の放射線照射側と反対側に配置される重金属シートと、
を備えることを特徴とする。
【０００８】
請求項１記載の発明によれば、支持板の放射線照射側には輝尽性蛍光体層が形成されており、支持板の放射線照射側と反対側には重金属シートが配置されている。つまり、放射線画像撮影用パネルにおいて、輝尽性蛍光体層は、熱膨張係数が大きく異なる重金属シートでなく、熱膨張係数の差がほとんどない（比較的少ない）材料により構成される支持板に形成されている。
【０００９】
よって、輝尽性蛍光体層が、重金属シートでなく支持板に形成された放射線画像撮影用パネルは、その使用環境において、温度変化がある場合でも、輝尽性蛍光体層は、支持板から剥離しにくいので、耐久性を有する放射線画像撮影用パネルとすることができる。
また、輝尽性蛍光体層は、他の部材を用いずに直接支持板に形成されるので、より安価な製造コストで放射線画像撮影用パネルを製造することができる。
【００１０】
請求項２記載の発明は、請求項１に記載の放射線画像撮影用パネルにおいて、前記輝尽性蛍光体層は、下記一般式（１）で表されるハロゲン化アルカリを母体とする輝尽性蛍光体からなることを特徴とする。
一般式  ；  Ｍ1Ｘ・ａＭ2Ｘ’2・ｂＭ3Ｘ’’3：ｅＡ    ・・・（１）
〔式中、Ｍ1はＮａ、Ｋ、Ｒｂ及びＣｓの各原子から選ばれる少なくとも１種のアルカリ金属原子であり、Ｍ2はＢｅ、Ｍｇ、Ｃａ、Ｓｒ、Ｂａ、Ｚｎ、Ｃｄ、Ｃｕ及びＮｉの各原子から選ばれる少なくとも１種の二価金属原子であり、Ｍ3はＳｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、Ａｌ、Ｇａ及びＩｎの各原子から選ばれる少なくとも１種の三価金属原子であり、Ｘ、Ｘ’、Ｘ’’はＦ、Ｃｌ、Ｂｒ及びＩの各原子から選ばれる少なくとも１種のハロゲン原子であり、ＡはＥｕ、Ｔｂ、Ｉｎ、Ｃｓ、Ｃｅ、Ｔｍ、Ｄｙ、Ｐｒ、Ｈｏ、Ｎｄ、Ｙｂ、Ｅｒ、Ｇｄ、Ｌｕ、Ｓｍ、Ｙ、Ｔｌ、Ｎａ、Ａｇ、Ｃｕ及びＭｇの各原子から選ばれる少なくとも１種の金属原子であり、また、ａ、ｂ、ｅはそれぞれ０≦ａ＜０．５、０≦ｂ＜０．５、０＜ｅ≦０．２の範囲の数値を表す。〕
【００１１】
請求項２記載の発明によれば、請求項１に記載の発明と同様の作用を奏するとともに、輝尽性蛍光体層は、一般式（１）で表されるハロゲン化アルカリを母体とする輝尽性蛍光体で形成されている。ハロゲン化アルカリを母体とする輝尽性蛍光体は、放射線（Ｘ線）吸収率がよいので、高感度の輝尽性蛍光体層を形成することができる。よって、より画質が良好な放射線画像の記録、撮影を行うことができる。
【００１２】
請求項３記載の発明は、請求項１又は２に記載の放射線画像撮影用パネルにおいて、
前記輝尽性蛍光体層は、ＣｓＢｒを母体とする輝尽性蛍光体からなることを特徴とする。
【００１３】
請求項３記載の発明によれば、請求項１又は２に記載の発明と同様の作用を奏するとともに、輝尽性蛍光体層は、ハロゲン化アルカリのＣｓＢｒを母体とする輝尽性蛍光体からなるので、より高感度の輝尽性蛍光体層を形成することができる。特に、ＣｓＢｒの柱状結晶を精密に形成することで、高感度、高精鋭性を両立する輝尽性蛍光体層とすることができ、より画質が良好な放射線画像の記録、撮影を行うことができる。
【００１４】
請求項４記載の発明は、請求項１〜３の何れか一項に記載の放射線画像撮影用パネルにおいて、
前記輝尽性蛍光体層は、前記支持板に気相成長法によって形成される輝尽性蛍光体からなることを特徴とする。
【００１５】
請求項４記載の発明によれば、請求項１〜３の何れか一項に記載の発明と同様な作用を奏するとともに、輝尽性蛍光体層は、支持板に気相成長法によって直接形成されるので、他の部材を用いることなく、より安価に放射線画像撮影用パネルを製造することができる。
また、例えば、請求項３を引用した場合には、ＣｓＢｒの柱状結晶を精密に制御して形成することができ、輝尽性蛍光体層において、変調伝達関数（ＭＴＦ）をよくすることができる。よって、より高感度、高精鋭性を両立する輝尽性蛍光体層とすることができ、より画質が良好な放射線画像の記録、撮影を行うことができる。
【００１６】
請求項５記載の発明は、請求項１〜４の何れか一項に記載の放射線画像撮影用パネルにおいて、
前記支持板は、炭素繊維強化プラスチックからなることを特徴とする。
【００１７】
請求項５記載の発明によれば、請求項１〜４の何れか一項に記載の発明と同様な作用を奏するとともに、支持板は、炭素繊維強化プラスチックにより形成されているので、剛性の高い炭素繊維強化プラスチックに輝尽性蛍光体層は支持されるとともに、その輝尽性蛍光体層は、熱膨張係数の差がほとんどない（比較的少ない）炭素繊維強化プラスチックから剥離しにくいので、耐久性を有する放射線画像撮影用パネルとすることができる。
また、炭素繊維強化プラスチックは耐熱性を有しているので、例えば、請求項４を引用した場合でも、高温となることを要する気相成長法により輝尽性蛍光体層を支持板に形成することができる。
【００１８】
請求項６記載の発明は、請求項１〜５の何れか一項に記載の放射線画像撮影用パネルを備える放射線画像撮影用カセッテであって、
前記放射線画像撮影用パネルの前記輝尽性蛍光体層側の反対側に配置され、当該放射線画像撮影用パネルを保持するバック板と、
前記放射線画像撮影用パネルの前記輝尽性蛍光体層側に配置され、前記バック板に着脱自在に備えられるフロント板と、を有することを特徴とする。
【００１９】
請求項６記載の発明によれば、放射線画像撮影用パネルの輝尽性蛍光体層側の反対側をバック板が保持するとともに、放射線画像撮影用パネルの輝尽性蛍光体層側に配置されるフロント板が、バック板に着脱自在に備えられるので、放射線画像撮影用パネルを、バック板とフロント板とからなる放射線画像撮影用カセッテ内に収容することができる。
よって、放射線画像撮影用パネルを、通常、放射線画像撮影用カセッテ内に収容することで、外光を遮光するように保護したり、外因による損傷から保護することができる。また、輝尽性蛍光体層に記録された放射線画像の読み取りを行う際には、所定の放射線画像読取装置内で、バック板からフロント板を分離することにより、放射線画像の読み取り動作を行うことができる。
【００２０】
【発明の実施の形態】
以下、本発明の実施の形態を図１、図２に基づいて説明する。
図１、図２は、本発明にかかる放射線画像撮影用カセッテ１（以下、カセッテ１）の一実施例を示す図である。図１はカセッテ１のフロント板１０とバック板２０とを分離した状態を示す斜視図、図２はカセッテ１のフロント板１０とバック板２０とが合体した状態における断面図である。
【００２１】
カセッテ１は、図１、図２に示されるように、放射線画像撮影用パネル３０を備えるバック板２０と、バック板２０に着脱自在に備えられるフロント板１０等より構成されている。
【００２２】
放射線画像撮影用パネル３０は、図２に示されるように、支持板３１と、支持板３１の放射線照射側となる面（表面）に形成された輝尽性蛍光体層３２と、支持板３１の放射線照射側の反対側となる面（裏面）に備えられた重金属シート３３とにより構成されている。
【００２３】
支持板３１は、その表面に形成された輝尽性蛍光体層３２を支持する平板状の部材であり、放射線画像撮影用パネル３０の強度を維持する支持体である。
支持板３１の材料は、例えば、石英、ホウ珪酸ガラス、化学的強化ガラス、結晶化ガラス等の板ガラス、セルロースアセテートフィルム、ポリエステルフィルム、ポリエチレンテレフタレートフィルム、ポリアミドフィルム、ポリイミドフィルム、トリアセテートフィルム、ポリカーボネートフィルム、シンジオタクティックポリスチレン（ＳＰＳ）フィルム等のプラスチック（樹脂）フィルム、炭素繊維、炭素繊維強化プラスチック（ＣＦＲＰ）、グラファイト、ＤＬＣ等のカーボン類等を用いることができ、なかでもプラスチックシート、カーボン類が好ましく、更に好ましくは、炭素繊維強化プラスチックである。
これら支持板３１の厚みはその材料、材質等によって異なるが、一般的には８０μｍ〜５０００μｍであり、強度や取り扱い上の観点から、２５０μｍ〜４０００μｍであることが好ましい。
なお、本実施の形態においては、剛性が高く、耐熱性を有する炭素繊維強化プラスチック（ＣＦＲＰ；Carbon  Fiber  Reinforced  Plastics）で形成された支持板３１を用いることとする。
【００２４】
輝尽性蛍光体層３２は、支持板３１の表面に輝尽性蛍光体、特に本実施の形態においては一般式（１）で表されるハロゲン化アルカリを母体とする輝尽性蛍光体を気相成長法（気相堆積法ともいう）によって、所定の厚みに形成されたものである。
一般式  ；  Ｍ1Ｘ・ａＭ2Ｘ’2・ｂＭ3Ｘ’’3：ｅＡ  ・・・・・（１）
【００２５】
一般式（１）で表される輝尽性蛍光体において、Ｍ1はＬｉ、Ｎａ、Ｋ、Ｒｂ及びＣｓの各原子から選ばれる少なくとも１種のアルカリ金属原子であり、なかでもＲｂ及びＣｓが好ましく、更に好ましくはＣｓである。
Ｍ2はＢｅ、Ｍｇ、Ｃａ、Ｓｒ、Ｂａ、Ｚｎ、Ｃｄ、Ｃｕ及びＮｉの各原子から選ばれる少なくとも１種の二価金属原子であり、なかでもＢｅ、Ｍｇ、Ｃａ、Ｓｒ及びＢａが好ましい。
Ｍ3はＳｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、Ａｌ、Ｇａ及びＩｎの各原子から選ばれる少なくとも１種の三価金属原子であり、なかでもＹ、Ｃｅ、Ｓｍ、Ｅｕ、Ａｌ、Ｌａ、Ｇｄ、Ｌｕ、Ｇａ及びＩｎが好ましい。
Ｘ、Ｘ’、Ｘ’’は、輝尽性蛍光体の輝尽発光輝度向上の観点から、Ｆ、Ｃｌ、Ｂｒ及びＩの各原子から選ばれる少なくとも１種のハロゲン原子であり、なかでもＦ、Ｃｌ及びＢｒが好ましく、更に好ましくはＢｒである。
ＡはＥｕ、Ｔｂ、Ｉｎ、Ｃｓ、Ｃｅ、Ｔｍ、Ｄｙ、Ｐｒ、Ｈｏ、Ｎｄ、Ｙｂ、Ｅｒ、Ｇｄ、Ｌｕ、Ｓｍ、Ｙ、Ｔｌ、Ｎａ、Ａｇ、Ｃｕ及びＭｇの各原子から選ばれる少なくとも１種の金属原子であり、なかでもＥｕが好ましい。これら金属は、例えば、賦活剤として用いられる。
【００２６】
また、化学量論的に一般式（１）で表される輝尽性蛍光体において、ａ、ｂ、ｅはそれぞれ、０≦ａ＜０．５、好ましくは０≦ａ＜０．０１、０≦ｂ＜０．５、好ましくは０≦ｂ＜０．０１、０＜ｅ≦０．２、好ましくは０＜ｅ≦０．１の数値範囲である。
【００２７】
そして、特に、本実施の形態においては、前述の一般式（１）における好適な原子（Ｍ1；Ｃｓ、Ｘ；Ｂｒ）の組み合わせであるＣｓＢｒを母体とする輝尽性蛍光体を用いることとする。
【００２８】
また、輝尽性蛍光体層３２を形成するための気相成長法としては、蒸着法、スパッタリング法、ＣＶＤ法、イオンプレーティング法などの方法を用いることができる。
なお、上記の気相成長法による輝尽性蛍光体層３２の作成にあたり、輝尽性蛍光体層３２が形成される支持板３１は１００℃以上の高温にさらされることとなるが、支持板３１は炭素繊維強化プラスチックにより構成されており十分な耐熱性を有するので、気相成長法による輝尽性蛍光体層３２の形成が可能である。また、気相成長法による輝尽性蛍光体層３２の形成をより精密に制御して行うことで、輝尽性蛍光体のＣｓＢｒの柱状結晶の大きさ等をコントロールし、輝尽性蛍光体層３２における、変調伝達関数（ＭＴＦ）をよくすることができ、より高感度、高精鋭性を両立する輝尽性蛍光体層３２とすることができる。
【００２９】
また、輝尽性蛍光体層３２の所定の厚みは、放射線画像撮影用パネル３０（カセッテ１）の使用目的毎により異なるが、所望する放射線画像を撮影するためには５０μｍ以上の厚みが必要であり、好ましくは５０μｍ〜２０００μｍであり、更に好ましくは１００μｍ〜６００μｍであり、特に好ましくは４００μｍ〜６００μｍである。
【００３０】
重金属シート３３は、放射線（Ｘ線）の吸収率が高い鉛（Ｐｂ）やタングステン（Ｗ）などの重金属で形成されたシート状の部材であり、支持板３１の裏面に接着剤や両面テープなどにより貼付されている。重金属シート３３の厚さは０．１ｍｍ〜０．３ｍｍが好ましい。
重金属シート３３は、被写体等の物体を透過する際に散乱した低エネルギーのＸ線（散乱線）のうち、支持板３１の裏面側から輝尽性蛍光体層３２に向かう散乱線を遮蔽し、除去するための部材である。つまり、この重金属シート３３は散乱線を遮蔽し、除去することにより、輝尽性蛍光体層３２に散乱線によるノイズ画像が記録されることを防止している。
【００３１】
バック板２０は、図２に示されるように、バック板後面部２１と、バック板後面部２１から前面側（フロント板１０側）に略直角に屈曲したバック板側面部２２とを有する。また、バック板後面部２１の前面には、バック板側面部２２と同方向に突出する内壁２３と、リブ２４が設けられている。
また、バック板後面部２１と、バック板側面部２２および内壁２３とで囲まれた空間に、凹部２５が形成される。
【００３２】
このバック板２０の内壁２３とリブ２４に、両面テープや接着剤などによって張り替え可能な強さで放射線画像撮影用パネル３０が重金属シート３３を介して接着されている。
このように、放射線画像撮影用パネル３０は、バック板２０に収容されている。なお、バック板２０は、リブ２４によりバック板２０と放射線画像撮影用パネル３０の間に空気層を形成することで、カセッテ１の軽量化を図っている。
【００３３】
フロント板１０は、フレーム１１と、フレーム１１の内側面に内接された前面板１００等より構成されている。
フレーム１１は、図２に示されるように、前面側に面するフレーム前面部１２と、フレーム前面部１２の端部から略直角に後面側（バック板２０側）へ屈曲したフレーム側面部１３と、フレーム側面部１３の端部からさらに、略垂直に幅方向内側へ屈曲したフレーム後面部１４と、フレーム後面部１４の端部から所定の角度の傾斜でフレーム前面部１２方向へ屈曲して延出する傾斜面部１５とを有する。また、フレーム前面部１２の裏面には、フレーム側面部１３と同方向に突出する遮光突起１６が設けられている。
また、フレーム前面部１２と、フレーム側面部１３と、傾斜面部１５と遮光突起１６とで囲まれた空間により、フレーム１１内部に凹部１７が形成される。
【００３４】
フレーム１１は、例えば、アルミニウムや硬質プラスチックなどの強度材料を成型加工したものであり、フロント板１０にかかる荷重に耐えうる材質で形成されている。
前面板１００は、例えば、アルミニウムや炭素繊維強化プラスチックなど、放射線吸収の比較的小さい部材で形成されることが好ましい。
【００３５】
このように構成されたカセッテ１において、バック板２０とフロント板１０が図２のように組み合わせると、バック板２０の凹部２５ヘフロント板１０の遮光突起１６が入り込み、フロント板１０の凹部１７ヘバック板２０のバック板側面部２２が入り込むようになる。このような構造により、バック板２０とフロント板１０とが一体に合体し、カセッテ１を構成し、外光が輝尽性蛍光体層３２へ到達しないように遮光を行う。また、フロント板１０の凹部１７や、バック板２０の凹部２５に、例えば、ビロードやスポンジなどを備え、バック板２０とフロント板１０とがより密着するようにすると、さらに遮光性を向上することができる。
【００３６】
このように、フロント板１０とバック板２０は、分離可能であり、通常は図２に示すように合体した状態で持ち運ばれ、放射線撮影などが行われる。そして、輝尽性蛍光体層３２に記録された放射線画像の読み取りを行う際には、所定の放射線画像読取装置内で、バック板２０からフロント板１０を分離する。
【００３７】
このように、本発明にかかる放射線画像撮影用パネル３０は、支持板３１に、輝尽性蛍光体であるハロゲン化アルカリ（ＣｓＢｒ）を気相成長法により直接付着させて、輝尽性蛍光体層３２を形成しているので、輝尽性蛍光体を覆うフィルムは不要であり、またフィルムで輝尽性蛍光体を封止する煩雑な製造工程も必要ない。よって、より安価な製造コストで放射線画像撮影用パネル３０及び放射線画像撮影用カセッテ１を製造することができる。
また、輝尽性蛍光体層３２は、剛性の高い樹脂である炭素繊維強化プラスチックの支持板３１に形成されており、輝尽性蛍光体（輝尽性蛍光体層３２）と炭素繊維強化プラスチック（支持板３１）との熱膨張係数の差は比較的少ないので、輝尽性蛍光体が剥離するような劣化は起こりにくく、また、支持板３１自体が高い剛性を有しているので、耐久性を有する放射線画像撮影用パネル３０及び放射線画像撮影用カセッテ１とすることができる。
【００３８】
また、支持板３１の裏側には、散乱線（Ｘ線）を遮蔽し除去する重金属シート３３が備えられているので、重金属シート３３側からの散乱線によるノイズ画像が輝尽性蛍光体層３２に記録されることを防ぐことができる。
【００３９】
なお、以上の実施の形態においては、重金属シート３３は、Ｘ線の吸収率が高い鉛（Ｐｂ）やタングステン（Ｗ）などの重金属で形成されるとしたが、本発明はこれに限定されるものではなく、高分子樹脂に金属粉末を練り込み、放射線遮蔽機能を有するシート（例えば、住友電気株式会社製へビイメタルシートや、カネボウ合繊株式会社製カネボウ高比重樹脂）であってもよい。
【００４０】
また、その他、具体的な細部構造等についても適宜に変更可能であることは勿論である。
【００４１】
【発明の効果】
本発明にかかる放射線画像撮影用パネルにおける輝尽性蛍光体層は、熱膨張係数が大きく異なる重金属シートでなく、熱膨張係数の差がほとんどない（比較的少ない）材料により構成される支持板に形成されているので、温度変化により輝尽性蛍光体層と支持板とがそれぞれが熱膨張を起こすことがあっても、輝尽性蛍光体層と支持板との熱膨張率はほとんど差がないので歪は生じにくく、輝尽性蛍光体層は、支持板から剥離しにくい。よって、耐久性を有する放射線画像撮影用パネルとすることができる。
また、輝尽性蛍光体層は、他の部材を用いずに気相成長法などにより直接支持板に形成されるので、より安価な製造コストで放射線画像撮影用パネルを製造することができる。
【００４２】
また、輝尽性蛍光体層を、放射線（Ｘ線）吸収率がよいハロゲン化アルカリを母体とする輝尽性蛍光体、特にＣｓＢｒを用いることで、高感度の輝尽性蛍光体層を形成することができる。よって、より画質が良好な放射線画像の記録、撮影を行うことができる放射線画像撮影用パネルとすることができる。
【００４３】
また、このような放射線画像撮影用パネルを備える放射線画像撮影用カセッテにおいても、同様の効果が得られる。
【図面の簡単な説明】
【図１】本発明にかかる放射線画像撮影用カセッテのフロント板とバック板を分離した際の斜視図である。
【図２】本発明にかかる放射線画像撮影用カセッテのフロント板とバック板が一体となった際の断面図である。
【図３】従来の輝尽性蛍光体パネル（放射線画像撮影用パネル）の断面図である。
【符号の説明】
１      放射線画像撮影用カセッテ
１０    フロント板
２０    バック板
３０    放射線画像撮影用パネル
３１    支持板
３２    輝尽性蛍光体層
３３    重金属シート
【図１】
2004212090.tif 000003
【図２】
2004212090.tif 000004
【図３】
2004212090.tif 000005